(57)【要約】本発明は、水の電気分解及びオゾン生成及び他の電気化学的機器に使用されるガス拡散電極の製造方法に関する。イオン交換ポリマー（２）のプロトンの部分は、イオン交換ポリマー（２）のチャネル−クラスター構造のチャネル（３）内で金属触媒のカチオン（４）で置換されている。この置換はイオン交換プロセスを介して行われる。次に前記カチオンは、基材（１）のその領域上の触媒の金属粒子の形態に電気化学的に還元される。その領域では後者がイオン交換ポリマーそう（２）のチャネル−クラスター構造のチャネル（３）と接触している。
2005501177.tif 000002
【特許請求の範囲】
【請求項１】
多孔質の伝導性基材、上述の基材上に付与されチャンネルクラスター構造を有するイオン交換ポリマー膜、上記イオン交換ポリマー膜に於けるチャンネルクラスター構造内のチャンネルが金属触媒粒子に結合した部位で、さらにその粒子が基材に結合している金属触媒粒子より構成される電極。
【請求項２】
請求項１に於いて、多孔質の伝導性材料が炭素材料からなる電極。
【請求項３】
請求項１に於いて、多孔質の伝導性材料がチタン材料からなる電極。
【請求項４】
請求項１に於いて、イオン交換膜が固体電解質ポリマーからなる電極。
【請求項５】
請求項４に於いて、固体電解質ポリマーが四弗化炭素、ナフィオンからなる電極。
【請求項６】
請求項４に於いて、固体電解質ポリマーがＭＦ−４ＳＫからなる電極。
【請求項７】
請求項１に於いて、イオン交換膜層の厚さが凡そ１０−３０μｍである電極。
【請求項８】
請求項１に於いて、触媒金属粒子が白金、イリジウム、ルテニウムといった白金族金属を含む電極。
【請求項９】
請求項１に於いて、触媒金属粒子が異種の白金族金属を含む電極。
【請求項１０】
請求項９に於いて、異種金属粒子が触媒層に非選択的に分布された電極。
【請求項１１】
請求項９に於いて、一種の金属からなる層と他の金属からなる層が交互に配列され複数の触媒層を形成する形態で異種金属の触媒層が構成された電極。
【請求項１２】
請求項１に於いて、金属触媒が１：５−１：１５の重量比で白金と鉛を含む電極。
【請求項１３】
請求項１２に於いて、白金と鉛が触媒層内で非選択的に分布された電極。
【請求項１４】
請求項１２に於いて、白金粒子からなる層と鉛粒子からなる層が交互に現れる複数触媒層の形態で白金粒子と鉛粒子からなる触媒層が構成された電極。
【請求項１５】
多孔質の伝導性基材；基材に付与され、チャンネルクラスター構造を有するイオン交換ポリマー膜の層；上記イオン交換ポリマー膜に於けるチャンネルクラスター構造内のチャンネルが金属触媒粒子に結合した部位で、さらにその粒子が基材に結合している金属触媒粒子；多孔質の伝導性基材上にチャンネルクラスターを有するイオン交換ポリマー膜層を形成する方法で、後にイオン交換法によりイオン交換膜層におけるチャンネルクラスター構造内のチャンネルに１種もしくは複数の異種金属の正イオンを導入することで触媒層が作成され、さらにイオン交換膜層のチャンネルクラスターにおけるチャンネルが基材と結合する箇所に於ける多孔質伝導性基材上の金属粒子を生成する目的で正イオンの還元がおこなわれた後で、さらに１種もしく少なくとも異なる２種金属から成る複数の触媒層を得るために複数回繰り返される触媒層の生成過程；からなる電気化学的反応用の電極製造方法。
【請求項１６】
請求項１５に於いて、有機溶媒中のオリゴマーからなるコロイド溶液の層を多孔質の伝導性基材に付与し、さらにその層をチャンネルクラスター構造を有するイオン交換膜の層が形成されるまで加熱することにより、チャンネルクラスター構造を有するイオン交換ポリマー膜層をつくる方法。
【請求項１７】
請求項１６に於いて、８−１２重量％であるナフィオンオリゴマーのイソプロパノールコロイド溶液が使用され、そのコロイド溶液が塗付された基材が１５時間にわたり温度７０−１００℃で加熱される方法。
【請求項１８】
請求項１５に於いて、有機溶媒中のポリマーからなるコロイド溶液の層を多孔質の伝導性基材に付与し、さらにその層をチャンネルクラスター構造を有するイオン交換膜の層が形成されるまで加熱乾燥することにより、チャンネルクラスター構造を有するイオン交換ポリマー膜層をつくる方法。
【請求項１９】
請求項１８に於いて、ナフィオンポリマーのコロイド溶液がポリマーとして使用され、そのコロイド溶液からなる層が０．８−１．５時間にわたり温度３０−１００℃で乾燥される方法。
【請求項２０】
請求項１５に於いて、少なくとも一つの金属が触媒として選択された金属塩もしくは錯体の水溶液中で、膜層が付与された基材を保持することにより、触媒層の形成中にイオン交換が行われる方法。
【請求項２１】
請求項２０に於いて、金属錯体が白金錯体［ＰｔＥｎ2Ｃｌ2］2+に代表される方法。ここでＥｎはエチレンジアミン  ＮＨ2−ＣＨ2−ＣＨ2−ＮＨ2である。
【請求項２２】
請求項２０に於いて、金属錯体がルテニウム錯体［ＲｕＥｎ2Ｃｌ2］2+に代表される方法。ここでＥｎはエチレンジアミン  ＮＨ2−ＣＨ2−ＣＨ2−ＮＨ2である。
【請求項２３】
請求項２０に於いて、金属錯体がイリジウム錯体［ＩｒＥｎ2Ｃｌ2］2+に代表される方法。ここでＥｎはエチレンジアミン  ＮＨ2−ＣＨ2−ＣＨ2−ＮＨ2である。
【請求項２４】
請求項２０に於いて、金属錯体が白金錯体［ＰｔＥｎ2Ｃｌ2］2+とイリジウム錯体［ＩｒＥｎ2Ｃｌ2］2+の混合物に代表される方法。ここでＥｎはエチレンジアミン  ＮＨ2−ＣＨ2−ＣＨ2−ＮＨ2である。
【請求項２５】
請求項２０に於いて、金属錯体と金属塩が白金錯体［ＰｔＥｎ2Ｃｌ2］2+と硝酸鉛によりそれぞれ代表される方法。ここでＥｎはエチレンジアミン  ＮＨ2−ＣＨ2−ＣＨ2−ＮＨ2である。
【請求項２６】
請求項１５に於いて、触媒層の形成を目的として白金正イオンが導入される場合、白金が、電流密度０．５−１Ａ／ｃｍ2、７０−９０℃の温度、１−２時間の反応期間という条件下で電気化学的に還元される方法。
【請求項２７】
請求項１５に於いて、触媒層の形成を目的としてルテニウム正イオンが導入される場合、ルテニウムが、電流密度０．５−１Ａ／ｃｍ2、７０−９０℃の温度、１−２時間の反応期間という条件下で電気化学的に還元される方法。
【請求項２８】
請求項１５に於いて、触媒層の形成を目的としてイリジウム正イオンが導入される場合、イリジウムが、電流密度０．５−１Ａ／ｃｍ2、７０−９０℃の温度、１−２時間の反応期間という条件下で電気化学的に還元される方法。請求項１５に於いて、白金―鉛が混合された触媒層の形成を目的として白金と鉛正イオンが導入される場合、白金と鉛が、電流密度０．５−１Ａ／ｃｍ2、７０−９０℃の温度、１−２時間の反応期間という条件下で電気化学的に還元される方法。
【請求項２９】
請求項１５に於いて、白金―イリジウムが混合された触媒層の形成を目的として白金とイリジウム正イオンが導入される場合、白金とイリジウムが、電流密度０．５−１Ａ／ｃｍ2、７０−９０℃の温度、１−２時間の反応期間という条件下で電気化学的に還元される方法。
【請求項３０】
請求項１５に於いて、異種金属より触媒層が順次に作られる場合、白金が第一の触媒、鉛が第二の触媒として用いられる方法。
【請求項３１】
請求項３０に於いて、上述における第一の触媒作成のための白金正イオンの導入過程において、白金錯体［ＰｔＥｎ2Ｃｌ2］2+（Ｅｎはエチレンジアミン  ＮＨ2−ＣＨ2−ＣＨ2−ＮＨ2）が用いられ、電流密度０．５−１Ａ／ｃｍ2、７０−９０℃の温度、１−２時間の反応期間という条件下で白金正イオンが電気化学的に還元され、一方、上述における第二の触媒作成のため鉛正イオンの導入過程において、硝酸鉛が用いられ、電流密度０．１−０．３Ａ／ｃｍ2、２０−９５℃の温度、１−２時間の反応期間という条件下で鉛正イオンが電気化学的に還元される方法。
【請求項３２】
請求項１５に於いて、異種金属より触媒層が順次に形成される場合、第一の触媒金属として白金が用いられ、第二の触媒金属としてイリジウムが用いられる方法。
【請求項３３】
請求項３２に於いて、上述における第一の触媒作成のための白金正イオンの導入過程において、白金錯体［ＰｔＥｎ2Ｃｌ2］2+（Ｅｎはエチレンジアミン  ＮＨ2−ＣＨ2−ＣＨ2−ＮＨ2）が用いられ、電流密度０．５−１Ａ／ｃｍ2、７０−９０℃の温度、１−２時間の反応期間という条件下で白金正イオンが電気化学的に還元され、一方、上述における第二の触媒作成のためイリジウム正イオンの導入過程において、イリジウム錯体［ＩｒＥｎ2Ｃｌ2］2+（Ｅｎはエチレンジアミン  ＮＨ2−ＣＨ2−ＣＨ2−ＮＨ2）が用いられ、電流密度０．１−１Ａ／ｃｍ2、７０−９０℃の温度、１−２時間の反応期間という条件下でイリジウム正イオンが電気化学的に還元される方法。
【請求項３４】
二つの電極（陽極と陰極）を有し、それらの電極は請求項１−１４に拠り作成され、それら電極が以下の要素を有する電解機器。（ｉ）多孔質の伝導性基材、（ｉｉ）  上記基材上に生成されたチャンネルクラスター構造を有するイオン交換膜ポリマーの層、（ｉｉｉ）基材がイオン交換膜ポリマー層に於けるチャンネルクラスター構造内のチャンネルに出会う箇所に結合した金属触媒粒子。そして更に陽極と陰極間に設置された隔膜、チャンネルクラスター構造を有するイオン交換ポリマー材より構成される隔膜、陽極と陰極が隔膜に結合する表面上に形成されるイオン交換膜の層。
【請求項３５】
請求項３４に於いて、陽極と陰極が同一の触媒層を有する電解機器。
【請求項３６】
請求項３４に於いて、隔膜の厚さが１００μｍを超えない電解機器。
【請求項３７】
請求項３４に於いて、陽極と陰極上に於いて使用されるイオン交換膜と隔膜が同一の材料−固体電解質ポリマー、とりわけ四弗化炭素  ナフィオン―により構成される電解機器。
【請求項３８】
イオン交換ポリマー層が付着された多孔質の伝導性基材を有するガス拡散電極の製造に係り、次の過程を有する方法。上述ポリマーにおけるチャンネルクラスター構造内でチャンネル内に存在するプロトンの、触媒金属正イオンによる部分的置換  （この置換はイオン交換による。）。そしてイオン交換ポリマー膜に於いてチャンネルクラスター構造のチャンネル内でプロトンを置換した正イオンの電気化学的還元、そこでは基材がイオン交換ポリマー層におけるチャンネルクラスター構造内でのチャンネルと接触してる。
【請求項３９】
請求項３８に於いて、厚さ１０−３０μｍのイオン交換ポリマー層を有する基材が使用される方法。
【請求項４０】
請求項３８に於いて、金属触媒の正イオン錯体が、金属触媒の正イオンとして使用される方法。
【請求項４１】
請求項４０に於いて、金属触媒錯体の水溶液濃度が１０-4〜５・１０-2ｍｏｌ／ｌである方法。
【請求項４２】
請求項４０に於いて、白金族のハロゲンーアミン錯体が上記の触媒金属錯体として使用される方法。
【請求項４３】
請求項４２に於いて、白金錯体［ＰｔＥｎ2Ｃｌ2］2+（Ｅｎはエチレンジアミン  ＮＨ2−ＣＨ2−ＣＨ2−ＮＨ2）が白金族のハロゲンーアミン錯体として使用される方法。
【請求項４４】
請求項４２に於いて、ルテニウム錯体［ＲｕＥｎ2Ｃｌ2］2+（Ｅｎはエチレンジアミン  ＮＨ2−ＣＨ2−ＣＨ2−ＮＨ2）が白金族のハロゲンーアミン錯体として使用される方法。
【請求項４５】
請求項４２に於いて、イリジウム錯体［ＩｒＥｎ2Ｃｌ2］2+（Ｅｎはエチレンジアミン  ＮＨ2−ＣＨ2−ＣＨ2−ＮＨ2）が白金族のハロゲンーアミン錯体として使用される方法。
【請求項４６】
請求項４２に於いて、白金錯体［Ｐｔ（ＮＨ3）4Ｃｌ2］2+  が白金族のハロゲンーアミン錯体として使用される方法。
【請求項４７】
請求項３８に於いて、触媒金属塩水溶液の解離により生成される正イオンが金属触媒の正イオンとして使用される方法。
【請求項４８】
請求項４７に於いて、触媒金属塩の水溶液濃度が１０-4〜５・１０-2ｍｏｌ／ｌの領域である方法。
【請求項４９】
請求項３８に於いて、上述の電気化学的還元に先立ち、イオン交換ポリマー層を有する電極が水中で洗浄される方法。
【請求項５０】
請求項３８に於いて、電解槽の電解質が触媒金属正イオンを含まない電解槽内で電気化学的還元が行われる方法。
【請求項５１】
請求項５０に於いて、濃度０．０５−２  ｍｏｌ／Ｌの硫酸を含む槽内で電気化学的還元が行われる方法。
【請求項５２】
請求項３８に於いて、水素生成を引き起こす電位差よりも少ない電位差で電気化学的還元が行われる方法。
【請求項５３】
請求項３８に於いて、基材が疎水性である場合、直流もしくはパルス電流の有効電流密度１５−２００  ｍＡ／ｃｍ2、２０−９５℃の温度、１−２時間の反応期間という条件下で電気化学的還元が行われる方法。
【請求項５４】
請求項３８に於いて、上述基材としての材料が疎水性を有しない場合、直流もしくはパルス電流の陰極有効電流密度範囲０．５−２Ａ／ｃｍ2、２０−９５℃の温度範囲、１−２時間の反応期間という条件下で電気化学的還元が行われる方法。
【請求項５５】
請求項３８に於いて、第１種の金属粒子の還元後、チャンネルクラスター構造に於けるチャンネル内で、イオン交換ポリマーに結合しているプロトンの一部が第２種の金属触媒を含む正イオンで置換され、更にそれらの正イオンが第２種の金属触媒に還元される方法。
【請求項５６】
請求項５５に於いて、先ず白金が上述の基材上に堆積され、後にその白金上にイリジウムが堆積される方法。
【請求項５７】
請求項５６に於いて、白金錯体［ＰｔＥｎ2Ｃｌ2］2+（Ｅｎはエチレンジアミン  ＮＨ2−ＣＨ2−ＣＨ2−ＮＨ2）が白金正イオンとして使用され、イリジウム錯体［ＩｒＥｎ2Ｃｌ2］2+（Ｅｎはエチレンジアミン  ＮＨ2−ＣＨ2−ＣＨ2−ＮＨ2）がイリジウム正イオンとして使用される方法。
【請求項５８】
請求項５５に於いて、先ず白金が上述の基材上に堆積され、後にその白金上に鉛が堆積される方法。逆も同様である。
【請求項５９】
請求項５８に於いて、白金錯体［ＰｔＥｎ2Ｃｌ2］2+（Ｅｎはエチレンジアミン  ＮＨ2−ＣＨ2−ＣＨ2−ＮＨ2）が白金正イオンとして使用され、そして直流もしくはパルス電流の有効電流密度範囲１５−２００ｍＡ／ｃｍ2、２０−９５℃の温度範囲と、１−２時間の反応期間という条件下で電気化学的還元が行われ、そして硝酸鉛（ＩＩ）もしくは酢酸鉛（ＩＩ）の水溶液の解離による正イオンが鉛正イオンとして使用され、さらに直流もしくはパルス電流の有効電流密度範囲１５−３００ｍＡ／ｃｍ2、２０−９５℃の温度範囲、１−２時間の反応期間という条件下で電気化学的還元が行われる方法。
【請求項６０】
請求項１に於いて作成される製品。
【発明の詳細な説明】
【技術分野】
【０００１】
優先権は  ２００１年８月２２日に申請されたＳＮ．  ６０／３１４，０６４と２００２年５月２９日に申請されたＳＮ．６０／３８３，８８０米国仮特許出願に対して請求される。
【０００２】
（発明の分野）
この発明は、多孔質の伝導性基材上にイオン交換ポリマーの層を付着したガス拡散電極の製造方法に関するものであり、とりわけ触媒粒子を電極中に導入する方法に関するものである。
【０００３】
この発明は燃料電池、水の電気分解、オゾン生成、そしてその他の電気化学機器に使用される電極の製造に関する。
【０００４】
又、本発明は電気化的学反、とりわけ電解用の電極に使用される電極の構造及びに製造方法、並びに、そのような電極を有する電解機器の構造に関する。この発明は電気化学的方法に基づく水分解によるオゾン生成、そして燃料電池の製造に使用される。
【背景技術】
【０００５】
電気化学的方法によって触媒の堆積が行われる電極の製造法について下記の方法が公知である。
【０００６】
高度の触媒活性を持ち、ガス透過性層（基材）と反応層からなるガス拡散電極の製法が（特許文献１）に記述されている。上述の反応層はイオン交換ポリマーを含浸させてある。次に電極は、対極と共に電解槽中に配置される。この電解槽は、白金金属（触媒）イオンと共に電解質を含む。パルス電流が電解質に通されると、電解質を徹と、反応層がイオン交換ポリマーと接触している領域で反応層の表面上に金属粒子が堆積する。
【０００７】
ガス拡散電極の他の製造方法が（特許文献２）に記述されている。
【０００８】
この方法によれば、初めにガス透過性の伝導性基材上にイオン交換樹脂を含む反応層が作成される。そして反応層を、金属イオン（触媒）を含む電解質と接触させる。パルス電流がガス拡散電極と対極を介して加えられ、反応層上に金属触媒粒子が堆積する。
【０００９】
電気化学的装置に関する他の製造方法が（特許文献３）に記述されている。この方法によれば、電子伝導性の素材と混合されたプロトン伝導性の素材を含む基材が初めに作成される。上述のプロトン伝導性素材は多数の酸性官能基を有し、それぞれの反応基は正イオンによる置換が可能である。この基材は対極と電解質のはいった電気化学槽に入れられた。電解質はアミノ−白金正イオン錯体を含む水溶液であり、次にプロトン伝導性素材が電子伝導性素材と接触する箇所で白金粒子の堆積を得るに十分な電圧が電極に与えられる。
【００１０】
燃料電池電極に関する他の製造方法が（特許文献４）に記述されている。
【００１１】
この方法によれば、基材は正イオン交換樹脂と炭素粒子の混合物により形成される。この基材は、次に金属触媒を含有する正イオンを含む溶液中にしばらくの間浸される。其の後に正イオン交換樹脂に吸着された正イオンは水素ガス雰囲気下で、触媒金属に還元される。
【００１２】
（特許文献５）に記述されている電極の製造方法は多孔質の伝導性基材に関するものである。薄膜（これはイオン伝導性ポリマーである）を上述基材の一側面に形成する。次に、触媒が、電極と対極間に制御されたパルス電圧を加えることによる電気化学的還元方法によって、（金属触媒のイオンを含む電解質から）基材表面上に堆積される。
【００１３】
この上述の方法によって、上述の多孔質の伝導性基材上に（チャンネル−クラスター構造を有する）イオン交換ポリマー層が適用された電極が形成される。ナノサイズの粒子の金属触媒が（基材上に直接ある）これらの電極内の上記イオン交換ポリマーのチャンネル内で還元される。
【００１４】
これらの公知の方法は金属触媒粒子の電気化学的堆積過程において金属触媒のイオンは電解質の液相に含まれているという事実により特徴づけられる。電場作用の下で、及び拡散過程による結果として、金属触媒のイオンはイオン交換ポリマーのチャンネルへ連続的に供給されている。これらのことは下記に述べる欠点となる。
【００１５】
１）基材上のイオン交換ポリマーが不均一なため基材上に於ける金属触媒の堆積は不均一である。イオン交換ポリマーがより薄い箇所に於いて基材上の触媒堆積過程はより早く起こる。
【００１６】
２）還元過程の終了後、金属触媒を含む正イオン錯体の一部はイオン交換ポリマー層に結合したままとなる。この残留錯体は電極に於けるイオン交換ポリマーのイオン伝導性を低下させ、完成された電極の電極作動パラメータに悪影響をもたらす。結合された正イオンを水洗除去することは不可能である。（強酸中での洗浄が結合されたカチオンの除去に必要であるが、このステップは工程全体をより高価なものとするであろう。）
【００１７】
３）イオン交換ポリマーが基材の全領域を被覆しない場合、上述のポリマーが欠如している基材表面上で触媒堆積が優先的に起こり、間隙が生じる。この現象は、触媒機能を効果的に発揮できない大きな金属粒子の生成を引き起こす。
【００１８】
様々な電極構造が知られており、更に、それらの製法、そして例えばオゾン生成用の電解機器も公知である。
【００１９】
往々にして電極はグラファイトの様な多孔質基材とその基材の一側面に構築された金属触媒層を含む。触媒の薄膜層は通常スプレー被覆、圧縮成型、もしくは、引き続きの溶液の蒸発を伴う触媒含有コロイド溶液の塗付により塗布される。
【００２０】
（特許文献６）「電解法に基づくオゾン生成用機器」、９  ９３の優先権  ＩＰＣ  Ｃ２５Ｖ  １１１００に於いて、触媒を表面に含有する伝導性の多孔質基材に基づくオゾン生成用の電解機器が記述されている。圧縮成型により多孔質の表面に触媒が塗布される。
【００２１】
（特許文献７）「オゾンの電気化学的生成に関する方法ならびに装置」、１３．０７，９３の優先権，  ＩＰＣ  Ｃ２５Ｖ  ９／００に於いて、金属触媒を焼結により多孔質基材表面に適用した多孔性基材を含む電極が記述されている。（特許文献８）「水の電気分解用の電極の製造」、２．０３，９０の優先権，  ＩＰＣ  Ｃ２５Ｖ  １１／１６によれば、多孔質の伝導性基材上の触媒層の形成が触媒含有溶液の塗布と、その後の蒸発により行われる。
【００２２】
（特許文献９）「水の電気分解用の電極の製造」、２２  ９０の優先権，  ＩＰＣ  Ｃ２５Ｖ  １１／１６に於いて、電極基材は多孔質のチタンにより構成されている。粘着性の白金を含む溶液が基材表面上に塗付される。この層は乾燥させられた後、新たな溶液が塗布され、改めて乾燥させられる。この後に白金層上に鉛触媒が塗布される。
【００２３】
オゾン生成用の公知機器ならびに技術の主要な欠点は最終製品の低い収率である。これは以下により説明される。第一は電極に触媒層を構築する方法の不完全性により活性度が明らかに１００％になり得ない触媒の非効率的な使用である。この事は非均一サイズの触媒粒子に帰着し、そして電極が空気に接触する箇所で幾らかの触媒が触媒中毒となる。厚い触媒層はよりコスト高となるだけであり、それ故、触媒活性を保ちどう触媒量を最適化するかは、工業技術の課題である。第二に、オゾンの収率は陽極及び陰極で於いて形成される物質が混合されることにより低下する。これを防止するため、隔膜が電解浴に挿入される。この膜は多孔性のポリマー材料よりなり、力学的に強く、反応性の高い溶液に強く、高い伝導性を有し、そして高いイオン交換選択性を有する。
【００２４】
１９６４年に米国会社デュポンは、静電気的に結合したアルカリ金属イオン類などを環境中にある他のイオンと交換することができるスルホ基を含むカーボンテトラフロライドビニルエステル製造方法について特許を取得した。このエステルのポリマー化により、電気化学的装置用の既存の隔膜において最も効率性の高い  ‐  「ナフィオン」（ロシア類同語−  ＭＦ−４ＳＫ膜）が製造された。ナフィオン膜が構築されるチャンネルクラスター構造を有するイオン交換材は極めて高い伝導性‐固体イオン電解質の特性  −  を有することが発見された。（非特許文献１）。ナフィオンに於けるナトリウムイオンの拡散係数は濃縮された塩化ナトリウム溶液に基づく液体電解質の拡散係数と同等である。この事はナフィオン膜が電解槽中の液体電解質を置換できることを意味する。
【００２５】
水素と酸素の固体ポリマー電気化学的製造機器は公知であり、多孔質のチタンが電極として使用され、そしてナフィオン膜（固体ポリマー電解質）が電極間に使用されている（Ｔｉｍｏｎｏｖ．Ａ．Ｍ．，  非特許文献１）。水素と酸素の製造装置として知られる電解装置の作動原理は下記に述べる如くである。蒸留水が陽極領域に供給される。そして陽極の空孔を通じて蒸留水は電極とナフィオンの境界領域に供給される。この境界領域で酸素の放出を伴う水の酸化が起こる。酸素は反応領域から電極の空孔を経て除去される。ナフィオンのガス浸透性により酸素は陰極領域へ侵入することを防止され、爆発性の混合物生成が防止される。水和化されたプロトンはナフィオン膜を通り陰極へ向かい、水素ガスを発生し還元される。酸素の場合と同様に水素は陰極の空孔を通じて電流供給チャンネルへと除去される。陰極と陽極に於ける反応過程は電極／ナフィオン境界領域に細かく分散された白金と酸化イリジウム（ＩＶ）それぞれ導入することにより増長される。電極に付与された触媒の一部はナフィオン表面の多孔質チャンネルに到達する。電極上での貴金属の使用量を０．１ｍｇ  ｐｅｒ  １ｃｍ2まで削減し、電解槽の厚さをｍｍ領域まで削減することが工業技術により可能である。この公知の機器の利点は（高純度の）医療用酸素を生成できることにある。しかしながら触媒効率に於いては、既に述べられた欠点からは逃れられない。
【００２６】
同等の電極とナフィオン隔膜を用いた水素―酸素燃料電池の構成については、上述とさして変わらない。水素と酸素が燃料として使用され、電極反応は逆に進行する。生成物は水と電力である。しかしながらこれら電池の効率は５０％を超えず、電圧は０．８Ｖである。この事実は触媒作用の低効率、ひいては反応過程の低効率によっても説明される。
【００２７】
【特許文献１】
米国特許５，０８４，１４４号明細書
【特許文献２】
米国特許６，０８０，５０４号明細書
【特許文献３】
米国特許５，２８４，５７４号明細書
【特許文献４】
米国特許２００２００１５８７８号明細書
【特許文献５】
米国特許６，２５８，２３９号明細書
【特許文献６】
米国特許５３２６４４４号明細書
【特許文献７】
米国特許５４６０７０５号明細書
【特許文献８】
日本特許３２５３５９０号明細書
【特許文献９】
日本特許３２４３７８４号明細書
【非特許文献１】
Ｔｉｍｏｎｏｖ  Ａ．Ｍ．  “固体ポリマー電解質：構造、特性、及び用途”（ロシア語））  （Ｓｏｒｏｓｏｖｓｋｉｙ  Ｏｂｒａｚｏｖａｔｅｌｎｙ  Ｚｈｕｒｎａｌ，  ｖｏｌ．６，  Ｎｏ．  ８，  ２０００，  ｐｐ．  ６９−７５
【００２８】
（発明の実施形態の要約）
この発明は上述の欠点を有しない触媒的に活性なガス拡散電極に関わる新規で改良された製造方法を包含する。
【発明を実施するための最良の形態】
【００２９】
この発明に於ける一例示の形態は次に記述される。
【００３０】
未処理の電極（基材上にイオンクラスターが塗付されたイオン交換ポリマーの層を有する伝導性の多孔質基材）は以下にかかる処理がなされる。初めの段階では上述ポリマーに於けるチャンネルクラスターのチャンネル壁上で、イオン交換ポリマー中のプロトンの一部は金属触媒を含む正イオンにより置換される。上述の置換はイオン交換により行われる。これを遂行するにあたり（チャンネルクラスター構造を有するイオン交換ポリマー層を有する）伝導性基材は（金属触媒の正イオンを含有する）溶液中に特定の時間保持される。拡散により、正イオンはイオン交換ポリマー層に浸透してゆく。第二の段階では、触媒的に活性ではない金属を含まない電解質溶液中で、イオン交換ポリマー層に於けるチャンネルクラスター構造内でプロトンを置換した正イオンは電気化学的に還元される。この還元過程に於いて金属触媒粒子は電極の伝導性基材上に堆積される。イオン交換ポリマー層に於けるチャンネルクラスター構造のチャンネルが基材に接触する箇所のみに於いて触媒は基材上に堆積する。
【００３１】
この過程に於ける一例示の形態は、
１．イオン交換ポリマー層に於けるチャンネルクラスター構造のチャンネルが基材に接触する箇所のみに於いて触媒は基材上に堆積する。
【００３２】
２．導入される金属の量は触媒金属を含む正イオン溶液の濃度と上述の溶液中にイオン交換ポリマー層を保持する時間により容易に制御可能である。
【００３３】
３．触媒還元後、イオン交換ポリマーのイオン伝導性は損なわれない。触媒金属に於ける全ての正イオンは還元され、イオン交換ポリマーのチャンネルに於いてはプロトンが結合できる場所が再び提供される。
【００３４】
４．この事例に於いては過度の金属触媒の消費が避けられる。
【００３５】
結果として、上述の電極製造に必要とされる最小量の触媒を用い、高いイオン伝導性と高い電気化学的反応性を有する電極が作成される。１０−３０μｍの厚さを有すイオン交換ポリマー層を有する多孔質の伝導性基材がこの方法の実施形態として使用される。
【００３６】
多孔質の伝導性基材上のイオン交換ポリマーは薄いものでも良く間隙を持っても差し支えない。イオン交換ポリマー層に於けるチャンネルクラスター構造のチャンネルが基材に接触する箇所のみに於いて触媒粒子は還元される。
【００３７】
イオン交換ポリマー層で被覆されていない基材領域上では触媒粒子は還元されない。
【００３８】
金属触媒錯体の水溶液（錯体濃度が１０-4〜５・１０-2ｍｏｌ／ｌの範囲内である）を金属触媒のイオンを含有する溶液として使用する事ができる。白金族金属を含む正イオン−ハロゲンアンミン錯体を触媒金属の錯体として使用することが可能である。特に白金を含む正イオン錯体［ＰｔＥｎ2Ｃｌ2］2+，  ルテニウムを含む正イオン錯体［ＲｕＥｎ2Ｃｌ2］2+，  イリジウム含む正イオン錯体［ＩｒＥｎ2Ｃｌ2］2+，（ここでＥｎはエチレンジアミン  ＮＨ2−ＣＨ2−ＣＨ2−ＮＨ2）、そして白金を含む正イオン錯体［Ｐｔ（ＮＨ3）4Ｃｌ2］2+を用いることが可能である。
【００３９】
更に上記塩濃度が１０-4〜５・１０-2ｍｏｌ／ｌの範囲内である場合、水溶液中の金属塩の解離による生成される正イオンを上述の金属を含有する正イオンとして使用することが可能である。イオン交換ポリマー層に於けるチャンネルクラスター構造内のチャンネルでプロトンを置換した正イオンのみが電気化学的に還元されることを可能にするため、そして白金族金属の高価な組成物の損失を防ぐため、電気化学的還元に先立ち電極を水で洗浄することができる。この洗浄の目的はイオン交換ポリマーに結合しなかった正イオンを含む水溶液中の残留物を除去することにある。電気化学的還元は触媒金属の正イオンを含有することを必要としない電解槽‐たとえば濃度０．０５〜２ｍｏｌ／ｌ  の硫酸を含む槽−において遂行可能である。
【００４０】
金属化学的還元過程が基材表面上のみで起こることを確実にするため、水素が生成（還元）されるよりもより絶対的に小さい負電圧で還元過程は行われるべきである。結合していない水素はクラスターの表面ばかりでなく、クラスター内の任意の箇所で正イオンを還元することが出来るため、水素生成を防ぐことが必要である。電気化学的還元用の槽に設置された対極と触媒が堆積する電極間に電位差が加えられる。もしも電位差が高すぎるならば水素が生成され、（イオン交換ポリマー層に於けるチャンネルクラスター構造内のチャンネルが基材に接触する箇所ばかりでなく）イオン交換ポリマーのクラスター構造内の任意の箇所で触媒金属の正イオンが還元される。
【００４１】
例えば白金といった金属触媒粒子の初期堆積後、新たに生成された電極表面に於ける触媒特性の変化により水素の過電圧減少が起こりうる。この事は、電気化学的還元に加え、化学反応による水素生成と金属還元速度の増加を引き起こす。もしも速度の増加が好ましくないならば−たとえば貴金属の使用量を節約する必要がある場合−電圧の減少は水素生成を止める。
【００４２】
もし製造される電極が疎水性の伝導性多孔質基材（例えば燃料電池）を必要とするならば、１５−２００  ｍＡ／ｃｍ2の陽極電流密度有効値を有する直流もしくはパルス電流、２０−９５℃の温度、１−２時間の反応期間という条件下で電気化学的還元反応をすることが望ましい。
【００４３】
もし製造される電極が疎水性の伝導性多孔質基材（例えば電解機器用の電極）を必要としないならば、０．５−２  Ａ／ｃｍ2の陽極電流密度有効値を有する直流もしくはパルス電流、２０−９５℃の温度、１−２時間の反応期間という条件下で電気化学的還元反応は好ましく遂行される。
【００４４】
触媒活性度を増加し、高価な触媒材料の使用を減少することが目標であるならば、電極製造において異種金属からなる複数堆積層を用いることが可能である。
【００４５】
多孔性の伝導性基材上に異種金属からなる複数堆積層を構築するにあたり、第一の金属が電気化学的反応により堆積された後、異種金属触媒を含む正イオンが、イオン交換ポリマー層に於けるチャンネルクラスター構造内のチャンネルでのプロトンの一部を置換し、その後に異種金属の電気化学的反応が順を追っておこなわれる。
【００４６】
とりわけ初めに白金が基材上に堆積され次にイリジウムが堆積される。この場合、白金を含有する正イオンとして正イオン錯体［ＰｔＥｎ2Ｃｌ2］2+、イリジウムを含有する正イオンとして正イオン錯体［ＩｒＥｎ2Ｃｌ2］2+が使用される。Ｅｎはエチレンジアミン  ＮＨ2−ＣＨ2−ＣＨ2−ＮＨ2である。白金粒子を初めに還元した後、鉛粒子を還元することも可能であり、またその逆の順で二種の金属を還元することも可能である。この場合上述の白金イオン錯体［ＰｔＥｎ2Ｃｌ2］2+が初めに還元される。１５−２００  ｍＡ／ｃｍ2の陽極電流密度、２０−９５℃の温度、１−２時間の反応期間という条件下で白金の電気化学的還元反応を遂行するのが望ましい。硝酸鉛（ＩＩ）もしくは酢酸鉛（ＩＩ）が水溶液内に於いて解離することにより生成される正イオンが鉛イオンとして使用される。そして鉛の電気化学的還元は１０−３００  ｍＡ／ｃｍ2の陽極電流密度、２０−９５℃の温度、１−２時間の反応期間という条件下で行われる。
【００４７】
更にこの発明の形態は、電極の構成が上述の欠陥を持たず、低活性効率、及びに電極／電解質境界領域での高い接触抵抗の問題の無いものの製造を目指し、そしてこの電極を有する高性能の電解機器を製造することに目指している。
【００４８】
この発明原理に係る電気化学反応用の電極は、多孔質の伝導性基材、上述の基材表面上に形成され、クラスター構造を有するイオン交換ポリマー層、そしてイオン交換ポリマー層に於けるチャンネルクラスター内のチャンネルと接合された上述の基材の上に生成された金属触媒粒子を含む。
【００４９】
炭素もしくはチタニウムを電極の多孔質の伝導性基材として使用することが可能である。
【００５０】
イオン交換膜層は、例えば、固体ポリマー電解質、とりわけカーボンテトラフロライドポリマー「ナフィオン」より構築することが可能である。イオン交換膜層の厚さは１０−３０μｍとすることが出来る。
【００５１】
触媒粒子として白金、イリジウム、ルテニウムといった白金族金属を用いることが可能である。
【００５２】
金属触媒の組成は重量比１：５−１：１５の範囲で白金―イリジウム、白金―鉛といった異種金属の組み合わせとすることが可能である。この重量比のもと、異種金属を触媒層に非選択的に配置することが可能である。もしくは白金層上の鉛層という様に異種金属層を重ね合わせることが出来る。
【００５３】
電極製造の一例示は次の段階を含む。
【００５４】
チャンネルクラスター構造を有するイオン交換膜ポリマーの層は多孔質の伝導性基材の上に構築される。チャンネルクラスター構造を有するイオン交換膜ポリマーの層は二つの方法で作成できる。
【００５５】
第一の方法は有機溶媒中に分散されたオリゴマーのコロイド液体の層を付与するものである。例えばイソプロパノールに分散されたオリゴマーのコロイド溶液は多孔質の伝導性基材の上に付与され、後にイオン交換膜のポリマー層が生成されるまで加熱される。イオン交換膜ポリマー層を得るにあたり、ナフィオンが用いられる場合には、オリゴマーが８−１２％の重量濃度であるアイソプロパノール溶液が基材に付与される。そしてオリゴマーのコロイド溶液が付与された基材の熱処理は７０−１０００Ｃの温度、１−１．５時間の条件下でおこなわれる。
【００５６】
第二の方法は有機溶媒中に分散されたポリマーのコロイド液体の層を付与するものである。後にチャンネルクラスター構造を有するイオン交換膜のポリマー層が生成されるまで加熱により乾燥される。イオン交換膜ポリマー層を得るにあたりナフィオンが用いられる場合、ポリマーを含むコロイド溶液の乾燥は８０−１０００Ｃの温度、０．８−１．５時間の熱処理でおこなわれる。
【００５７】
電極の反応領域において触媒の固定、すなわち触媒層の生成がなされる。この目的のため、一種もしくは複数異種の金属がイオン交換によりチャンネルクラスター構造内のチャンネルに導入される。これらの金属は、イオン交換膜のチャンネルクラスター構造内のチャンネルが基材に結合するところの基材表面上で電気化学的に還元され、金属触媒粒子を生成する。一種もしくは複数異種の金属による複数層触媒を形成するにあたり、上述の触媒層形成の過程が連続的におこなわれる。
【００５８】
イオン交換性能（触媒として使用される正金属イオンを含む膜の飽和）は、膜層が付与された基材を触媒金属として導入される正イオン錯体（もしくは金属塩）を含む水溶液に浸すことで影響を受ける。この基材を溶液にさらす条件（液体に於ける金属錯体もしくは金属塩の濃度、そしてさらす期間）は電極における金属触媒の所望の表面濃度により定められる。
【００５９】
例えば、［ＰｔＥｎ2Ｃｌ2］2+は正イオン錯体として使用できる。ここでＥｎはエチレンジアミン  ＮＨ2−ＣＨ2−ＣＨ2−ＮＨ2である。白金の電気化学的還元は０．５−１Ａ／ｃｍ2の電流密度範囲、７０−９００Ｃの温度、１−２時間の反応期間という条件下で行われる。ルテニウム、イリジウム、白金族金属の混合物、もしくは１：５−１：１５の重量比である白金と鉛の混合物を触媒として導入する際の条件も同様である。触媒層内において異種金属粒子は非選択的に配置される。例えば白金と鉛という異種金属が触媒組成物として配置されるならば、電極上に於いて、後者の触媒（すなわち鉛）粒子が前者の触媒（すなわち白金）粒子上に存在することが必要であり、触媒は順次に電極中に導入される。すなわち触媒層形成における上述の過程は順次に繰り返される。この目的のため、白金正イオンが、イオン交換により、イオン交換膜のチャンネルクラスター構造内のチャンネルに導入される。次にこの白金正イオンは、イオン交換膜のチャンネルクラスター構造内のチャンネルが基材に結合するところの多孔質の基材表面上で電気化学的に還元され、白金金属触媒粒子を生成する。
【００６０】
更に鉛正イオンが、イオン交換により、イオン交換膜のチャンネルクラスター構造内のチャンネルに導入される。そして電気化学的に還元され、初めの触媒―白金粒子の表面上に鉛金属粒子が堆積される。
【００６１】
［ＰｔＥｎ2Ｃｌ2］2+が最初の金属触媒を得るための正イオン錯体として使用される。白金の電気化学的還元は０．５−１Ａ／ｃｍ2の電流密度、７０−９０℃の温度、１−２時間の反応期間という条件下で行われる。
【００６２】
鉛については水溶性の硝酸塩が使用可能である。鉛の電気化学的還元は０．１−０．３Ａ／ｃｍ2の電流密度範囲、１−２時間の反応期間という条件下で行われる。
【００６３】
もしも白金族もしくはルテニウムの金属触媒層の順次形成が適用されるならば、工程は以下に記すごとくである。例えば初めの触媒として白金が使用され、イリジウムが第二の触媒として使用されるならば、白金正イオン導入中に上述の白金触媒をえるため、初めに白金錯体［ＰｔＥｎ2Ｃｌ2］2+がイオン交換に用いられる。ここでＥｎはエチレンジアミン  ＮＨ2−ＣＨ2−ＣＨ2−ＮＨ2である。白金の電気化学的還元は０．５−１  Ａ／ｃｍ2の電流密度範囲、７０−９０℃の温度、１−２時間の反応期間という条件下で行われる。一方イリジウム正イオン導入中に上述のイリジウム触媒をえるため、次にイリジウム錯体［ＩｒＥｎ2Ｃｌ2］2+がイオン交換に用いられる。ここでＥｎはエチレンジアミン  ＮＨ2−ＣＨ2−ＣＨ2−ＮＨ2である。イリジウムの電気化学的還元は０．５−１Ａ／ｃｍ2の電流密度、７０−９０℃の温度、１−２時間の反応期間という条件下で行われる。白金族における他の金属同士の組み合わせ、または白金族とルテニウムの組み合わせに関し、複数層を得るための条件は類似である。
【００６４】
この発明に係る電解装置は以下のものを含む。いずれかが上記発明形体による多孔質の伝導性基材である陽極と陰極、上述基材上に作成されるチャンネルクラスター構造のイオン交換膜ポリマー層、基材がイオン交換膜のチャンネルクラスター構造内のチャンネルに結合するところで多孔質の基材表面上に固定された金属触媒粒子。また電解機器は陽極と陰極間に設置された、チャンネルクラスター構造を有するイオン交換ポリマーからなる上述の隔膜を含む。
【００６５】
陽極と陰極に於けるイオン交換膜層は隔膜に結合している。
【００６６】
例示的な電解装置は原理的に同じ触媒層を有する陽極と陰極を含む。
【００６７】
隔膜層の厚さは１００μｍを超えるべきではない。電極におけるイオン交換膜と陽極−陰極分離のための膜は同じ材料を使うことができる。とりわけカーボンテトラフロリド、ナフィオンから成る固体電解ポリマーを使用できる。
【００６８】
この発明に関する利点は次に述べる如くである。
−−−基材表面上に於いて安定なｎｍサイズの触媒が得られる：  錯体の化学的還元反応が隔膜層のチャンネル内に局在化している事実により粒子の大きさと安定性がもたらされる。
−−−触媒粒子と電極基材間に於ける安定した接触。これは触媒生成における電気化学的方法の使用により成される。
−−−隔膜のチャンネルクラスター構造中で生成される触媒の量の最適化。還元されるべき金属イオンはまさに電気化学的反応が起こる箇所に存在している。
−−−触媒生成は反応性の高い金属粒子が触媒を汚染する可能性がある空気及び物質に接触していない箇所でおこなわれる事実による触媒の効率的使用。
−−−電解機器にてこの電極形態を使用するに当たって二つの均一な材料が電極／電解質境界領域で結合されることにより、低い接触抵抗が保証される。電極の化学修飾は触媒局在化、触媒量、そして活性度の最適化をもたらし、さらに組成と構造が均一である電極表面層材料と固体電解質（隔膜）間の接触領域における低い接触抵抗により高性能の電解機器がもたらされる。
【００６９】
本電極の顕著な特徴として、独特のチャンネルクラスター構造を持つイオン交換膜ポリマーの表面層、触媒組成、電気化学的反応領域における触媒の局在化（すなわち基材と表面層（膜）が結合されている箇所）が挙げられる。
【００７０】
この方法の顕著な特徴として、電極膜表面層を作成するにあたっての段階過程と条件、さらに触媒、の導入と局在化、触媒組成、そして膜特性が挙げられる。
【００７１】
この電解機器の顕著な特徴として、独特の陽極と陰極、電解質、化学修飾された電極と電解質の結合が挙げられる。
【００７２】
ここで請求される発明は次に於ける図により描写されている。
【００７３】
（この発明にかかる例示的形態に関する詳細な記述）
多孔質の伝導性基材１とチャンネルクラスター構造を有するイオン交換ポリマー層２から成り、層２が電極といった上述基材に付与されたものから成るガス拡散電極（図１）がフィールセル、水の電気分解、そしてオゾン生成という様々な用途に使用される。多孔質の炭素もしくは多孔質のチタンが多孔質の伝導性基材として使用可能である。
【００７４】
電極の適用目的によっては、多孔質の伝導性基材が疎水性であることが要求される場合がある。これは、例えば、基材材料中に撥水剤を導入することにより達成される。
【００７５】
Ｅ．Ｉ．  ＤｕＰｏｎｔ  ｄｅ  Ｎｅｍｏｕｒｓ  ａｎｄ  Ｃｏｍｐａｎｙ  Ｃｏｒｐｏｒａｔｉｏｎ  により所有される商標Ｎａｆｉｏｎ  として販売されている炭化弗素ポリマーがイオン交換ポリマーとして使用可能である。  電極の効果的な作動を確実にするため、多孔質の伝導性基材がイオン交換ポリマー層におけるチャンネルで接触する領域で金属触媒のｎｍサイズ粒子が存在するべきである。一般的に、本発明に係る方法は以下に記述されるごとく形態化される。凡そ１０−３０μｍの厚みであるイオン交換ポリマー層を有する多孔質の伝導性基材からなる未処理電極は最初に触媒金属の正イオンを有する溶液中に浸される。触媒金属錯体もしくは触媒金属塩を溶液中で溶かすことにより触媒金属の正イオンが生成される。正イオンは電解質中に拡散してゆきイオン交換ポリマーのチャンネル内に浸透してゆく。そしてこの正イオンはイオン交換によりイオン交換ポリマー（のチャンネル）内にあるプロトンを置換する。次にプロトンを置換したイオン交換ポリマーのチャンネル内にある正イオンは電気化学的に還元される。これらの正イオンのみが還元されるのを確実にするため、触媒金属の正イオンを含まない溶液中で還元が遂行される。例えば、酸性溶液の槽で還元をおこなうことが出来る。イオン交換とプロトン置換によってイオン交換ポリマーに結合されなかった正イオン−基材、ポリマー層、チャンネルに残留したものを含む−を除去するため、ポリマー層と基材は還元前に水で洗浄可能である。正イオンの電気化学的還元の結果、基材がイオン交換ポリマーのチャンネルクラスター構造に於けるチャンネルに接触する箇所において、触媒金属のｎｍサイズ粒子が堆積する（図２）。白金族金属（特に、白金、ルテニウム、イリジウム、鉛）を触媒金属として使用できる。
【００７６】
この電気化学的還元過程が基材表面のみで起こることを確実にするため、水素が生成（還元）されるよりも低くはない電圧でこの還元過程は行われるべきである。遊離された水素は基材表面のみならず、クラスター構造内の任意箇所で正イオンを還元する能力を有するため、水素ガスの生成を防止する必要がある。水素生成を防止する条件下で、次の正イオン錯体が触媒還元用のものとして適している。白金錯体［ＰｔＥｎ2Ｃｌ2］Ｃｌ2、ルテニウム錯体［ＲｕＥｎ2Ｃｌ2］Ｃｌ2、イリジウム錯体［ＩｒＥｎ2Ｃｌ2］Ｃｌ2。ここでＥｎはエチレンジアミン  ＮＨ2−ＣＨ2−ＣＨ2−ＮＨ2である。白金錯体［Ｐｔ（ＮＨ3）4Ｃｌ2］Ｃｌ2、そして鉛の水和イオン。
【００７７】
例１    多孔質の疎水性伝導性基材を有するガス拡散電極の製造。
【００７８】
疎水性基材とイオン交換ポリマーから成る未処理電極が、以下の錯体の一つを含む水溶液中に置かれる。：白金錯体［ＰｔＥｎ2Ｃｌ2］Ｃｌ2、ルテニウム錯体［ＲｕＥｎ2Ｃｌ2］Ｃｌ2、イリジウム錯体［ＩｒＥｎ2Ｃｌ2］Ｃｌ2、あるいは白金錯体［Ｐｔ（ＮＨ3）4Ｃｌ2］Ｃｌ2。濃度は１０-4〜５・１０-2ｍｏｌ／ｌの領域である。所望される粒子の大きさに応じて、上記溶液中に数分から２５時間にわたる期間に未処理電極が置かれた後、電極は蒸留水で洗浄されるべきである。液体電解質もしくは固体電解質に於いて触媒粒子の電気化学的還元がおこなわれる。液体電解質（例えば、濃度０．０５−２ｍｏｌ／Ｌの硫酸）内で還元が行われる場合、電解質を有する電解槽が用いられ、未処理電極と対極が浸される。硫酸溶液に加え、塩、例えば同等の濃度を有する硫酸ナトリウム、の水溶液を使用することができる。
【００７９】
固体ポリマー電解質から成る槽内で還元を行うに際し、プロトン交換ポリマー（例えば、ナフィオン）で作られた膜により仕切られた未処理電極と対極を有する槽が使用される。直流もしくはパルス電流を用い、電気化学的還元は行われる。電流密度の有効値範囲１５−２００ｍＡ／ｃｍ２、２０−９５℃の温度、１−１２時間の反応期間という条件である。
【００８０】
以下に述べる触媒装填を有し、ここに提唱された技術により作られた水素−酸素燃料電池に於ける触媒の比活性度を図４に示す。
【００８１】
陽極−プラチナム量０．０１ｍｇ／ｃｍ2、陰極−プラチナム量０．０３ｍｇ／ｃｍ2。基材は厚さ０．５ｍｍの炭素布であり、その上に炭素と撥水剤からなるガス拡散層が圧着された。撥水剤の使用量は陰極で１０％、陽極で１５％である。未処理電極上に５％のナフィオン溶液がスプレー被覆された。そして７０℃で一時間乾燥された。ナフィオンの厚さは陰極で１５μｍ、陽極で３０μｍであった。
【００８２】
次に未処理の電極は０．００１Ｍの錯体［ＰｔＥｎ2Ｃｌ2］Ｃｌ2溶液中に置かれた。陽極については２０分、陰極については６０分である。還元は二段階に行われた。最初の段階では２００ｍＡ／ｃｍ2の電流が陽極に２時間、陰極に４時間与えられた。第二段階では電流は５０ｍＡ／ｃｍ2に減少され、陽極に２時間、陰極に６時間電流が与えられた。
【００８３】
例一に於ける別の形態は次のことを含む。８−１２重量％のオリゴマーが含まれる有機溶剤のコロイド溶液が多孔質の炭素もしくはチタンから成る多孔質の伝導性基材上に塗付される。例えば、８．６重量％範囲のオリゴマーが含まれるイソプロパノール溶液０．２ｍＬが多孔質の炭素もしくはチタンの表面１ｃｍ2に途付される。
【００８４】
そしてコロイド溶液が塗付された基材は基材の多孔質表面上にチャンネルクラスター構造を有するイオン交換膜ポリマー層が形成されるまで加熱される。上述の加熱は温度７０−１００℃、１−１．５時間の条件でおこなわれる。熱処理後に形成される膜の厚みは１０−３０μｍの範囲内である。形成された膜は基材に強い粘着を特徴とする。
【００８５】
イオン交換膜のポリマー層はポリマーのコロイド溶液の塗付、そしてこの溶液の乾燥により作成することが可能である。
【００８６】
ポリマーを含むコロイド溶液の乾燥は温度３０−１００℃、０．８−１．５時間の条件でおこなわれる。形成された膜は基材に強い粘着を特徴とする。
【００８７】
電極製造過程に於ける次の過程では、イオン交換膜層におけるチャンネルクラスター構造内のチャンネルに正イオン錯体を導入することが含まれる。例えば白金とイリジウムに基づく正イオン錯体の混合物を導入することが可能である。
【００８８】
基材上に白金触媒を堆積する目的で［ＰｔＥｎ2Ｃｌ2］2+が正イオン錯体として使用される。濃度１０-3ｍｏｌ／Ｌの［ＰｔＥｎ2Ｃｌ2］2+水溶液中にある膜内に正イオン錯体が導入される。金属触媒の最終濃度は膜を有する電極が白金錯体溶液中にある期間により決定され、その期間は２０分から３時間である。例えば、白金触媒の表面濃度１０-5ｇ／ｃｍ2を得るには、膜層を有する基材を上述の溶液に一時間保持することが必要である。
【００８９】
白金の電気化学的還元は、電流密度範囲０．５−１Ａ／ｃｍ2、７０−９０℃の温度、１−２時間の反応期間という条件でおこなわれる。
【００９０】
正イオン錯体導入と電気化学的還元は数回にわたり繰り返すことが可能である。
【００９１】
例２．疎水性ではない多孔質伝導性基材を有するガス拡散電極の製造。
【００９２】
基材とイオン交換ポリマー層からなる未処理の電極は例一で記述されているうちの一種の錯体水溶液中に置かれる。例一に述べた方法で、イオン交換ポリマーにおけるチャンネルクラスター構造内の壁にあるプロトンは錯体正イオンで置換される。
【００９３】
触媒粒子の電気化学的還元は直流もしくはパルス電流を用い液体電解質中でおこなわれる。２０−９５℃の温度、１−２時間の反応期間という条件下で電流密度の有効的な値の範囲は０．５−２Ａ／ｃｍ2である。図５に、ここで記述された技術により製造された電極を有する電解機器の電圧―電流特性を示す。曲線１は陰極における白金触媒表面濃度が１０μｇ／ｃｍ2、陽極における触媒表面濃度が２０μｇ／ｃｍ2である場合に得られたものである。曲線２は陰極における白金触媒表面濃度が２０μｇ／ｃｍ2、陽極における触媒表面濃度が４０μｇ／ｃｍ2である場合に得られたものである。曲線３は陰極における白金触媒表面濃度が４０μｇ／ｃｍ2、陽極における触媒表面濃度が８０μｇ／ｃｍ2である場合に得られたものである。イオン交換ポリマー層の厚さは１００μｍであった。触媒の少ない装填を有する電極を使用することで、低電位において満足のいく電解電流密度が得られることが図よりわかる。
【００９４】
多孔質のチタン板が電極として使用された。５％ナフィオン溶液のスプレー被覆により、イオン交換ポリマー層が未処理の電極上に付与された。次にこの溶液は温度７０℃のもと一時間乾燥された。次にこの電極は濃度０．００１Ｍの錯体［ＰｔＥｎ2Ｃｌ2］Ｃｌ2溶液中に１５分（１０μｇ／ｃｍ2の表面濃度）、３０分（２０μｇ／ｃｍ2の表面濃度）、６０分（４０μｇ／ｃｍ2の表面濃度）、１２０分（８０μｇ／ｃｍ2の表面濃度）で保持された。還元は電流１Ａ／ｃｍ2、を一時間、３５℃で行った。
【００９５】
白金と鉛触媒層が複数層に配列されているガス拡散電極の製造。
【００９６】
触媒粒子は二種もしくはそれ以上の金属を含むことが出来る。
【００９７】
図３に白金粒子５と鉛粒子６を含む触媒を示す。この場合、白金と鉛の重量比は１：５−１：１５の範囲である。また触媒粒子５と６は、イオン交換膜層２に於けるチャンネルクラスター構造内のチャンネル３が伝導性基材１と接触する箇所で電気的接触をもたらす。
【００９８】
白金粒子を基材上に付与する過程は、例２で記述されたものと類似である。硝酸鉛（ＩＩ）塩水溶液中の鉛正イオンが次の段階で使用された。
【００９９】
ｎｍサイズの鉛結晶粒子の電気化学的還元が、電流密度１０−３００ｍＡ／ｃｍ2、２０−９５℃の温度範囲、１−２時間の反応期間という条件でおこなわれた。
【０１００】
電気化学的オゾン生成器用の電極がここで述べられた請求にもとづき作成された。白金触媒の陰極への装填は０．０１ｍｇ／ｃｍ2であった。
【０１０１】
陽極は二層の触媒を用いて作成された。基材に隣接している層は白金であり、装填量は０．０１ｍｇ／ｃｍ2であった。白金層上に形成される層は鉛であり、装填量は０．０５ｍｇ／ｃｍ2であった。
【０１０２】
電極の作成と層の付着は例２に記述されたものに同じである。未処理の正極が一時間の間０．２ＭのＰｂ（ＮＯ3）2水溶液中におかれた。有効電流密度が１００ｍＡ／ｃｍ2の電流を二時間加えることで表面密度５０μｇ／ｃｍ2の鉛が還元された。電極が電解機器陽極として用いられる場合、鉛から二酸化鉛（ＩＶ）への酸化がおこなわれた。電流密度１５０ｍＡ／ｃｍ2、一時間の酸化条件で、二酸化鉛  ＰｂＯ2の触媒層が電極表面に作られた。ナフィオン１１７でつくられた膜がオゾン生成機器の電極間に設置された。電極と膜から構成される機器は７ｃｍ2の有効面積を有し、電流２Ａ、電圧４Ｖ、水の流率２Ｌ／ｍｉｎの条件下で水中のオゾン濃度が０．５ｍｇ／Ｌ以上であるオゾンを生成した。
【０１０３】
白金金属の還元後、例３に係る別の形態として次のことが行われる。初めに鉛正イオンＰｂ2+が、この目的に係るイオン交換法−例えば２０分から２時間の期間０．２ｍＬのＰｂ（ＮＯ3）2の水溶液を用いることによる正イオン導入−を用いポリマーのチャンネルクラスター構造内に導入される。そして電極表面上で触媒正イオンの電気化学的還元がおこなわれる。そしてこの還元により、表面濃度が１０-5〜１０-4ｇ／ｃｍ2であるｎｍサイズの鉛金属が堆積される。電流密度０．１Ａ／ｃｍ2のオーダーで、およそ二時間にわたり還元が電解槽内でおこなわれる。
【０１０４】
電解機器の形態
電解機器の構成が図６に示される。オゾン生成機器は水の供給とガスの除去を目的とした格子状要素８を有する二つの板７を持つ。板７は陰極９と陽極１０を共に挟み込むことにより保持し、それらの電極間には隔膜１１が設置される。この隔膜は例えばナフィオンといった固体電解質ポリマーである。陰極９と陽極１０の表面上にイオン交換膜２の層があり、それらの層は隔膜１１に向き合っている。イオン交換ポリマー膜２の層は金属触媒の運搬媒介として作用する。
【０１０５】
オゾン生成を目的とする上述電解機器の構成に係る特別な特徴として、陰極９と陽極１０の間における間隔は１００μｍを超過しないことにあり、これにより電極領域内で強電場を発生することが可能である。この電場強度はコロナ放電によるオゾン生成の条件と同等である。この強電場は酸素内の結合を弱め、オゾン生成効率を高める。
【０１０６】
それ故、他のオゾン生成機器の構成と比較した場合、ここで提示される機器の構成はより高い収率を得ることが可能である。この発明に係る電極の使用により室温における（電流効率として）オゾンの効率は１％であり、触媒を併用するに当たっては室温における（電流効率として）オゾンの効率は４−５％である。
【０１０７】
ここで開示された発明の実用的履行は上述に与えられた特定の例により制限を受けない。図は必ずしも正しい縮尺で描かれていない。この本発明の思想と見地からそれること無く、他の、そして、更なる調整、改善、変更が可能である。材料の選択は標準的なものであり、業界では良く知られたものである。
【図面の簡単な説明】
【０１０８】
【図１】電極構造を示す。１：多孔質の伝導性基材、２：イオン交換ポリマー層。
【図２】一種の物質からなる触媒を有する電極の部分を概略的に示す。３：イオン交換ポリマー層におけるチャンネルクラスター構造内のチャンネル、４：触媒のｎｍサイズ粒子。
【図３】二種物質の粒子からなる触媒を有する電極の部分を概略的に示す。これは異種の層が順次に付着されたものである。５：一種触媒のｎｍサイズ粒子、６：他触媒のｎｍサイズ粒子。
【図４】ここで公示された電極の触媒活性度の特徴を示す。
【図５】ここで公示された方法により製造された電極をふくむ電解機器の例示的形態について電圧―電流特性を示す。
【図６】この発明原理を有用するオゾン生成電解機器の構成を示す。
【図１】
2005501177.tif 000003
【図２】
2005501177.tif 000004
【図３】
2005501177.tif 000005
【図４】
2005501177.tif 000006
【図５】
2005501177.tif 000007
【図６】
2005501177.tif 000008
【国際公開パンフレット】
2005501177.tif 000009
2005501177.tif 000010
2005501177.tif 000011
2005501177.tif 000012
2005501177.tif 000013
2005501177.tif 000014
2005501177.tif 000015
2005501177.tif 000016
2005501177.tif 000017
2005501177.tif 000018
2005501177.tif 000019
2005501177.tif 000020
2005501177.tif 000021
2005501177.tif 000022
2005501177.tif 000023
2005501177.tif 000024
2005501177.tif 000025
2005501177.tif 000026
2005501177.tif 000027
2005501177.tif 000028
2005501177.tif 000029
2005501177.tif 000030
2005501177.tif 000031
2005501177.tif 000032
2005501177.tif 000033
2005501177.tif 000034
2005501177.tif 000035
2005501177.tif 000036
2005501177.tif 000037
2005501177.tif 000038
2005501177.tif 000039
2005501177.tif 000040
2005501177.tif 000041
2005501177.tif 000042
2005501177.tif 000043
2005501177.tif 000044
2005501177.tif 000045
2005501177.tif 000046
2005501177.tif 000047
2005501177.tif 000048
2005501177.tif 000049
2005501177.tif 000050
2005501177.tif 000051
2005501177.tif 000052
2005501177.tif 000053
2005501177.tif 000054
2005501177.tif 000055
2005501177.tif 000056
2005501177.tif 000057
2005501177.tif 000058
2005501177.tif 000059
【国際調査報告】
2005501177.tif 000060
2005501177.tif 000061